FR 3082528 A1 20191220 FR 1855209 A 20180614 La présente invention s'inscrit dans le domaine du traitement de surface des pièces en alliage d'aluminium ou de magnésium en vue de les protéger contre la corrosion. Plus particulièrement, la présente invention concerne une composition aqueuse pour le traitement de surface d'une pièce en alliage d'aluminium ou en alliage de magnésium, ainsi qu'un procédé de traitement de surface d'une pièce en alliage d'aluminium ou en alliage de magnésium mettant en oeuvre une telle composition. L'invention concerne également une pièce en alliage d'aluminium ou en alliage de magnésium obtenue par un tel procédé. Les alliages d'aluminium ou de magnésium sont largement utilisés dans le domaine aéronautique pour leur faible densité et leurs bonnes propriétés mécaniques. Cependant, ils doivent être protégés par des traitements de surface pour éviter leur corrosion. Un procédé largement utilisé à l'heure actuelle pour la protection des pièces en alliages d'aluminium, et plus généralement en alliages légers, est l'anodisation, également nommée oxydation anodique. Les pièces à traiter sont immergées, avec une contre-électrode appropriée, dans un bain contenant un électrolyte, dans lequel il est appliqué un courant anodique. Il se forme alors sur la surface de la pièce une couche protectrice, appelée couche anodique, qui est composée principalement d'oxydes et hydroxydes issus des éléments du substrat, et dans quelques cas d'éléments provenant de l'électrolyte. Cependant, les couches anodiques ne suffisent pas à elles seules à protéger efficacement les pièces contre la corrosion, car elles sont généralement poreuses, donc sensibles à la corrosion. Elles nécessitent donc d'être peintes ou colmatées. Les traitements de colmatage proposés à cet effet par l'art antérieur, et mis en oeuvre pendant de nombreuses années, utilisent du dichromate de potassium ou de sodium. Par ailleurs, dans le cas où une conductivité électrique est requise pour la pièce, la combinaison de l'anodisation et du colmatage est remplacée par un traitement de conversion chimique. Actuellement, ce traitement est le 2 plus généralement réalisé au moyen d'une solution à base de trioxyde de chrome, par exemple par la solution commercialisée sous le nom c REVENDICATIONS1. Composition aqueuse pour le traitement de surface d'une pièce en aluminium ou alliage d'aluminium ou en magnésium ou alliage de magnésium, caractérisée en ce qu'elle contient : - des ions fluorozirconate, - des ions molybdate, - et au moins un composant choisi parmi les ions lithium et les ions permanganate, et en ce qu'elle est exempte de chrome. 2. Composition selon la revendication 1, contenant des ions lithium et des ions permanganate. 3. Composition selon l'une quelconque des revendications 1 à 2, contenant des ions cérium. 4. Composition selon l'une quelconque des revendications 1 à 3, contenant des ions nitrate. 5. Composition selon l'une quelconque des revendications 1 à 4, contenant du nitrate de lithium. 6. Composition selon l'une quelconque des revendications 1 à 5, de pH compris entre 3 et 7. 7. Composition selon l'une quelconque des revendications 1 à 6, 20 comprenant au moins une des concentrations suivantes : - entre 5 et 30 g/I de sel de fluorozirconate, entre 2,5 et 10 g/I de sel de molybdate, - entre 2 et 8 g/I de sel de lithium, 27 - entre 4 et 19 g/I de sel de permanganate, - et/ou, le cas échéant, entre 0,1 et 0,5 g/I de sel de cérium. 8. Procédé de traitement de surface d'une pièce en aluminium ou alliage d'aluminium ou en magnésium ou alliage de magnésium, caractérisé en 5 ce qu'il comprend une étape d'application sur la surface de ladite pièce d'une composition selon l'une quelconque des revendications 1 à 7. 9. Procédé selon la revendication 8, selon lequel ladite application est réalisée par immersion de ladite pièce dans un bain de ladite composition. 10. Procédé selon l'une quelconque des revendications 8 à 9, selon 10 lequel la température ladite composition est comprise entre 10 et 60 °C. 11. Procédé selon l'une quelconque des revendications 8 à 10, selon lequel ladite application est réalisée pendant un temps supérieur ou égal à 5 minutes, de préférence compris entre 5 et 20 minutes. 12. Procédé selon l'une quelconque des revendications 8 à 11, 15 comprenant une étape préalable de prétraitement de ladite pièce par dégraissage et/ou décapage chimiques. 13. Procédé selon l'une quelconque des revendications 8 à 12, comprenant, préalablement à l'étape d'application sur la surface de ladite pièce d'une composition selon l'une quelconque des revendications 1 à 7, une étape de traitement par anodisation de ladite pièce. 14. Pièce en aluminium ou alliage d'aluminium ou en magnésium ou alliage de magnésium obtenue par un procédé selon l'une quelconque des revendications 8 à 13. 15. Pièce selon la revendication 14, caractérisée en ce qu'elle est 25 revêtue en surface d'une couche contenant de l'aluminium ou du magnésium, du zirconium, du fluor, du molybdène, et du lithium et/ou du manganèse.